(57)【特許請求の範囲】
【請求項１】
炭素数が１４から２６の側鎖飽和高級アルコールと、ゲル化剤とから少なくともなるインキ逆流防止体組成物。
【発明の詳細な説明】
【０００１】
【発明の属する技術分野】
本発明は、ボールペンや万年筆といった筆記具やインキジェットプリンタなどの記録機器のインキ収容部内に自由状態（所謂生インキ状態）で収容されるインキと供に収容され、該インキの外気との接触部分となり得る界面部分を封し、インキ乾燥やインキ洩れを抑制せんとする比較的高粘度の流体であるインキ逆流防止体組成物に関する。
【０００２】
【従来の技術】
所謂生インキ状態でインキを収容するインキ収容部を有するものとしては、一端をボールペンチップ等のペン先やインキジェットプリンタのインキ吐出ノズルなどの筆記部に接続し、他端を開放又は空気孔を有する尾栓を配したもの等が知られている。特に、水性顔料インキを使用したボールペンでは、ポリエチレンのような合成樹脂の押出成形パイプをインキ収容管として使用したものがある。このようなインキ収容部には、直接、自由状態でインキが収容されると共に、インキ収容管内のインキの乾燥やインキ収容管の前記開放端よりのインキ洩れを抑制するために、インキ収容管内のインキの界面部分にワセリン、シリコーンオイル、流動パラフィン、ポリブテン及びこれらの混合物をベントナイト、微粒子シリカ、金属石鹸等の公知のゲル化剤でゲル化したものなどをインキ逆流防止体組成物として配置してなるものが知られている。このインキ逆流防止体組成物は、筆記、記録などのインキ消費によるインキ体積減少に伴って、インキ開面と共にペン先側に移動していくようなされており、インキ収容管が透明な合成樹脂などで形成された場合には、インキとインキ逆流防止体組成物との界面を明示しインキ残量の視認にも役立っている。
【０００３】
【発明が解決する課題】
上述のような、従来のインキ逆流防止体組成物は、衝撃が付与された場合のインキ逆流の防止機能が低いという問題があった。特に、ある程度筆記した後にこの問題は顕著であった。即ち、従来のインキ逆流防止体組成物を使用したものは、インキ逆流防止体組成物がインキ収容管内を移動するに当って、その移動速度、インキ収容管内面に対する付着力等の関係により、インキがインキ収容管内面とインキ逆流防止体組成物の間に入り込み易く、輸送時の振動や落下などによる衝撃が加わった場合に、インキ逆流防止体組成物よりも後部にインキが洩れてしまうことがあった。また、衝撃が加えられなかったとしても、インキがインキ収容管内面とインキ逆流防止体組成物の間に入り込んでいく現象が進行すると、インキがインキ逆流防止体組成物よりも後部にまで洩れることになり、インキ収容管内のインキを全量筆記や記録に供することができないという問題となることもあった。このインキ逆流防止体組成物よりも後部にまで洩れるインキの量が多ければ所謂「インキ洩れ」という大きな問題となることはいうまでもないが、少量であってもインキ収容管内にインキが付着した場合、筆記に供することのできるインキ残量の視認性を著しく損なうこととなり好ましくないものであった。
【０００４】
また、更に別の問題として、従来のインキ逆流防止体組成物は、インキ収容管内を移動する際に、インキ収容管の内面にインキ逆流防止体組成物を一部残しながら移動し、次第にインキ逆流防止に供するインキ逆流防止体組成物の量が減少してしまうものがあった。このインキ逆流防止体組成物の減少は、前述のインキがインキ収容管内面とインキ逆流防止体組成物の間に入り込んでいく現象とあいまって、結果的に全体としてのインキ逆流防止機能を損なうものとなってしまうものであった。
【０００５】
【課題を解決するための手段】
インキがインキ収容管内面とインキ逆流防止体組成物の間に入り込むことやインキ収容管内を移動する際に、その一部をインキ収容管内面に残していくことを極力抑制することによって、結果としてインキが後部より洩れ難いインキ逆流防止体組成物を鋭意研究した結果、本発明を完成させたものである。即ち、本発明は、炭素数が１４から２６の側鎖飽和高級アルコールと、ゲル化剤とから少なくともなるインキ逆流防止体組成物を要旨とする。
【０００６】
炭素数が１４から２６の側鎖飽和高級アルコールは、インキ逆流防止体の基材として使用するもので、具体的には、イソミリスチルアルコール、イソパルミチルアルコール、イソステアリルアルコール、イソアイコシルアルコール、イソドコサノール、イソテトラコサノール、イソヘキサコサノール等が挙げられ、これらを１種または２種以上混合して使用することができる。
【０００７】
ゲル化剤は、炭素数が１４から２６の側鎖飽和高級アルコールをゲル化させるために添加するもので、一例として微粉シリカ粉、ベントナイト、ベントナイトをカチオン性有機物で処理した有機ベントナイト、微粒炭酸カルシウム、水添ひまし油ワックス、オクチル酸アルミニウム・ステアリン酸カルシウム・ステアリン酸アルミニウム・ステアリン酸亜鉛等の金属石鹸、ジベンジリデンソルビトール、ジベンジリデンマンニトール、ジベンジリデンキシリトール、ジベンジリデンペンタエリスリトール、トリベンジリデンソルビトール、有機アマイドワックス、デキストリン脂肪酸エステル、アシル化アミノ酸等が挙げられ、これらを１種または２種以上混合して使用することができる。
【０００８】
本発明のインキ逆流防止体組成物は、必須成分である炭素数が１４から２６の側鎖飽和高級アルコールと、ゲル化剤を混合、撹拌して得ることができる。更に、混合、撹拌をしやすくするなどの必要に応じて加熱や各種公知の分散機に通しても良い。
【０００９】
上記必須成分以外に、各種増粘剤や界面活性剤が使用できる。増粘剤として、ヒドロキシエチルセルロース、エチルセルロース、メチルセルロース、カルボキシメチルセルロース、ポリビニルピロリドン、ポリビニルブチラール等が挙げられる。また、界面活性剤として、脂肪酸エステル、多価アルコ−ル脂肪酸エステル、アルキルグリセリルエーテル、硫酸エステル、液体脂肪酸硫酸エステル類、アルキルアリルスルホン酸、ポリオキシエチレンアルキルエ−テル、ソルビタンアルキルエステル、ポリオキシエチレンソルビタンアルキルエステルなどが挙げられる。
【００１０】
【実施例】
以下、本発明を実施例により詳細に説明するが、実施例、比較例の中で「部」とあるのは「重量部」を示す。
【００１１】
実施例１
イソミリスチルアルコール（炭素数１４の側鎖飽和アルコール）    ８０．０部
アエロジルＲ９７２（微粒子シリカ、日本アエロジル（株）製）    １５．０部
レオパールＴＬ（デキストリン脂肪酸エステル、千葉製粉（株）製）  ５．０部
上記各成分を混合し１００〜１１０℃で１時間攪拌し、インキ逆流防止体組成物を得た。
【００１２】
実施例２
イソパルミチルアルコール（炭素数１６の側鎖飽和アルコール）    ９８．０部
ＧＰー１（アシル化アミノ酸、味の素（株）製）                    ２．０部
上記各成分を混合し１００〜１１０℃で１時間攪拌し、インキ逆流防止体組成物を得た。
【００１３】
実施例３
イソステアリルアルコール（炭素数１８の側鎖飽和アルコール）    ９６．０部
エスベン（有機ベントナイト、（株）豊順洋行製）                  ４．０部
上記各成分を混合し１時間撹拌した後、３本ロールミルを通しインキ逆流防止体組成物を得た。
【００１４】
実施例４
イソアイコシルアルコール（炭素数２０の側鎖飽和アルコール）    ９８．０部
ジベンジリデンソルビトール                                      ２．０部
上記各成分を混合し１４０〜１５０℃で１時間攪拌し、インキ逆流防止体組成物を得た。
【００１５】
実施例５
イソヘキサコサノール（炭素数２６の側鎖飽和アルコール）        ９０．０部
アエロジルＲ９７２                                            １０．０部
上記各成分を混合し８０〜９０℃で１時間撹拌した後、放冷後３本ロールミルを通してインキ逆流防止体組成物を得た。
【００１６】
比較例１
クリストール３５２（流動パラフィン、エッソ石油化学（株）製）  ９５．０部
エスベン                                                        ５．０部
上記各成分を混合し１時間撹拌した後、３本ロールミルを通しインキ逆流防止体組成物を得た。
【００１７】
比較例２
ＫＦ−９６−１０００（シリコーンオイル、信越化学（株）製）    ８５．０部
アエロジルＲ９７２                                            １１．０部
レオパールＴＬ                                                  ４．０部
上記各成分を混合し９０〜１００℃で１時間撹拌し、インキ逆流防止体組成物をえた。
【００１８】
比較例３
ＨＶ−３５（ポリブテン、日本石油（株）製）                    ９０．０部
アエロジルＲ９７２                                            １０．０部
上記各成分を混合し８０〜９０℃で１時間撹拌した後、放冷後３本ロールミルを通してインキ逆流防止体組成物を得た。
【００１９】
【発明の効果】
実施例１〜５と比較例１〜３のインキ逆流防止体組成物をぺんてる（株）製の水性ボールペン（Ｋ１０５）のインキ逆流防止体組成物としてインキ収容管内に充填し、精機工業（株）製螺旋筆記試験機で筆記させることにより、以下に示す試験１〜試験３を実施した。結果を（表１）に示す。
【００２０】
尚、試験に使用したぺんてる（株）製の水性ボールペン（Ｋ１０５）は、透明性のポリプロピレンの押出成形物であるの直管状パイプ（内径、約０．３ｍｍ）をインキ収容管とし、一端に洋白製のボールペンチップを備えるリフィールを透明性の合成樹脂製の外装体内に設置してなるものであり、インキは、同水性ボールペンに使用されている黒色水性顔料インキを約０．８ｇ（インキ収容管内における長手方向長さ、約１００ｍｍ）、各インキ逆流防止体組成物は約０．１ｇ（インキ収容管内における長手方向長さ、約１５ｍｍ）使用した。
【００２１】
試験１
インキが無くなるまで筆記する間に、インキ逆流防止体組成物より後部にインキが洩れだすことの有無を目視にて確認した。
【００２２】
試験２
インキが半分になるまで筆記したとき（残りインキのインキ収容管内を占める長手方向の長さが１／２になるまで）のインキ逆流防止体組成物がインキ収容管内面に付着して減少した量（試験２−１、単位；ｇ）及びインキ逆流防止体として残った量（インキ収容管内における長手方向長さ、試験２−２、単位；ｍｍ）を測定した。
【００２３】
試験３
試験２と同様にインキが半分になるまで筆記した後、ペン先をキャップにて封して、１ｍの高さからペン先を上向きにしてコンクリート床に落下させ、インキ逆流防止体組成物より後部に洩れたインキの有無を目視確認した。
【００２４】
【表１】
0003550865.tif 000002
【００２５】
以上のように、本発明のインキ逆流防止体組成物は、インキ逆流防止体組成物がインキ収容管内を移動する際に、インキがインキがインキ収容管内面とインキ逆流防止体組成物の間に入り込んでいくことを極力抑制し得、また、インキ収容管の内面にインキ逆流防止体組成物を一部残し難く、インキ逆流防止体組成物の減少が極力抑制されるので、インキ逆流防止機能、特に、振動、衝撃などの外的力が付与された場合のインキ逆流の防止機能が高いと供に、筆記、記録に供することのできるインキ残量の視認性を損ない難いものである。